СВАРНОЕ СОЕДИНЕНИЕ ВСТЫК СТАЛЬНОГО МАТЕРИАЛА И СПОСОБ ЕГО ПРОИЗВОДСТВА

1. Сваренное встык соединение стальных материалов, основные материалы которого являются парой стальных материалов, концевые части которых упираются друг в друга, содержащее сварную часть, формируемую так, чтобы она проходила от поверхностей основных материалов к внутренней части основных материалов и охватывала концевые части, при этом основные материалы имеют концентрацию углерода 0,1 мас.% или больше и 0,35 мас.% или меньше,
сварная часть включает в себя расплавленную и затвердевшую часть, переплавленную и затвердевшую часть, а также повторно нагретую затвердевшую часть, причем расплавленная и затвердевшая часть является частью, получающейся в результате плавления и отверждения концевых частей пары основных материалов, причем это плавление является результатом первого нагревания от поверхностей, переплавленная и затвердевшая часть является частью, получающейся в результате повторного плавления и повторного затвердевания расплавленной и затвердевшей части, причем это повторное плавление является результатом повторного нагревания расплавленной и затвердевшей части от ее поверхности, повторно нагретая затвердевшая часть является частью, формируемой во внутренней области относительно переплавленной и затвердевшей части, и имеет структуру, являющуюся результатом изменения структуры расплавленной и затвердевшей части, причем это изменение связано с повторным нагревом, не приводящим к плавлению, и
ширина W0 расплавленной и затвердевшей части, глубина d0 от поверхности сварной части до самой глубокой части расплавленной и затвердевшей части, ширина W1 переплавленной и затвердевшей части, и глубина d1 от поверхности сварной части до самой глубокой части переплавленной и затвердевшей части имеют следующие соотношения
0,46W0≤W1,
0,14d0≤d1≤0,73d0.
2. Сваренное встык соединение стальных материалов по п. 1, в котором среднее значение твердости по Виккерсу повторно нагретой затвердевшей части является более низким, чем среднее значение твердости по Виккерсу переплавленной и затвердевшей части.
3. Сваренное встык соединение стальных материалов по п. 1, в котором остаточное напряжение поверхности переплавленной и затвердевшей части является сжимающим напряжением в области центра в направлении ширины переплавленной и затвердевшей части.
4. Сваренное встык соединение стальных материалов по п. 1, в котором в конечной части в круговом направлении сварной части глубина h от поверхности сварной части углубления, сформированного в переплавленной и затвердевшей части, и глубина d1 переплавленной и затвердевшей части имеют следующее соотношение
0,32d1≥h.
5. Сваренное встык соединение стальных материалов по п. 1, в котором расплавленная и затвердевшая часть формируется в результате сварки «замочной скважиной», а переплавленная и затвердевшая часть и повторно нагретая затвердевшая часть формируются в результате теплопроводной сварки.
6. Способ производства сваренного встык соединения стальных материалов, включающий упирание концевых частей пары основных материалов, выполненных из стальных материалов, друг к другу и формирование сварной части таким образом, что сварная часть проходит от поверхностей основных материалов к внутренней части основных материалов и охватывает концевые части, при этом
основные материалы имеют концентрацию углерода 0,1 мас.% или больше и 0,35 мас.% или меньше,
сварная часть формируется с помощью первой стадии и второй стадии, причем первая стадия включает в себя формирование расплавленной и затвердевшей части путем плавления и отверждения концевых частей пары основных материалов, причем это плавление является результатом первого нагревания от поверхностей, вторая стадия включает в себя формирование переплавленной и затвердевшей части и повторно нагретой затвердевшей части путем повторного нагревания расплавленной и затвердевшей части от ее поверхности, переплавленная и затвердевшая часть формируется путем повторного плавления и повторного отверждения расплавленной и затвердевшей части, повторно нагретая затвердевшая часть формируется во внутренней области относительно переплавленной и затвердевшей части и имеет структуру, являющуюся результатом изменения структуры расплавленной и затвердевшей части, причем это изменение связано с повторным нагревом, не приводящим к плавлению, и
ширина W0 расплавленной и затвердевшей части, глубина d0 от поверхности сварной части до самой глубокой части расплавленной и затвердевшей части, ширина W1 переплавленной и затвердевшей части, и глубина d1 от поверхности сварной части до самой глубокой части переплавленной и затвердевшей части имеют следующие соотношения
0,46W0≤W1
0,14d0≤d1≤0,73d0.
7. Способ производства сваренного встык соединения по п. 6, в котором на первой стадии расплавленная и затвердевшая часть формируется сваркой «замочной скважиной», а на второй стадии переплавленная и затвердевшая часть и повторно нагретая затвердевшая часть формируются теплопроводной сваркой.